НИЗКОАБРАЗИВНЫЙ ДИОКСИД КРЕМНИЯ С ВЫСОКОЙ ОЧИЩАЮЩЕЙ СПОСОБНОСТЬЮ И СПОСОБ ЕГО ПОЛУЧЕНИЯ

1. Материал на основе диоксида кремния, имеющий по меньшей мере три характеристики из:
2
a) площади поверхности BET менее чем приблизительно 90 м/г;
3
b) числа абсорбции масла по меньшей мере приблизительно 80 см/100 г;
c) потерь при прокаливании менее чем приблизительно 4 масс. %; и
d) соотношения PCR : RDA по меньшей мере приблизительно 0,8 в средстве для чистки зубов, содержащем 11 масс. % глицерина (99,7%), 42,107 масс. % сорбита (70%), 20 масс. % деионизированной воды, 3 масс. % полиэтиленгликоля (PEG-12), 0,6 масс. % натрий карбоксиметилцеллюлозы, 0,5 масс. % тетрапирофосфата натрия, 0,2 масс. % сахарината натрия, 0,243 масс. % фторида натрия, 0,5 масс. % диоксида титана, 1,2 масс. % лаурилсульфата натрия, 0,65 масс. % вкусовой добавки, и 20 масс. % материала на основе диоксида кремния.
2. Материал на основе диоксида кремния по п. 1, имеющий каждую из характеристик а, b, с и d.
3. Материал на основе диоксида кремния по п. 1, представляющий собой агломерат плотных сферических и/или частично сферических частиц.
4. Материал на основе диоксида кремния по п. 1, где сферические и/или частично сферические частицы имеют средний диаметр приблизительно 80 нм.
5. Материал на основе диоксида кремния по п. 1, имеющий уровень кристалличности менее чем приблизительно 1%.
6. Материал на основе диоксида кремния по п. 1, где PCR составляет по меньшей мере приблизительно 80 при содержании материала на основе диоксида кремния 20 масс. %.
7. Материал на основе диоксида кремния по п. 1, где PCR составляет по меньшей мере приблизительно 90 при содержании материала на основе диоксида кремния 20 масс. %.
8. Материал на основе диоксида кремния по п. 1, имеющий плотность гидроксильных групп менее чем приблизительно 2%.
2
2
9. Материал на основе диоксида кремния по п. 1, имеющий площадь поверхности BET от приблизительно 15 м/г до приблизительно 75 м/г.
2
2
10. Материал на основе диоксида кремния по п. 1, имеющий площадь поверхности BET от приблизительно 15 м/г до приблизительно 60 м/г.
2
2
11. Материал на основе диоксида кремния по п. 1, имеющий площадь поверхности BET от приблизительно 15 м/г до приблизительно 50 м/г.
3
3
12. Материал на основе диоксида кремния по п. 1, имеющий число абсорбции масла от приблизительно 90 см/100 г до приблизительно 200 см/100 г.
3
3
13. Материал на основе диоксида кремния по п. 1, имеющий число абсорбции масла от приблизительно 110 см/100 г до приблизительно 200 см/100 г.
3
3
14. Материал на основе диоксида кремния по п. 1, имеющий число абсорбции масла от приблизительно 120 см/100 г до приблизительно 200 см/100 г.
15. Материал на основе диоксида кремния по п. 1, имеющий потери при прокаливании от приблизительно 0,5 масс. % до приблизительно 4 масс. %.
16. Материал на основе диоксида кремния по п. 1, имеющий потери при прокаливании от приблизительно 0,5 масс. % до приблизительно 3,5 масс. %.
17. Материал на основе диоксида кремния по п. 1, где соотношение PCR : RDA составляет по меньшей мере приблизительно 0,9.
18. Материал на основе диоксида кремния по п. 1, где соотношение PCR : RDA составляет по меньшей мере приблизительно 1.
19. Материал на основе диоксида кремния по п. 1, где соотношение PCR : RDA составляет от приблизительно 0,9 до приблизительно 1,5.
20. Композиция средства для чистки зубов, содержащая материал на основе диоксида кремния по любому из предшествующих п.п.
21. Материал на основе диоксида кремния, имеющий:
2
а) площадь поверхности BET менее чем приблизительно 60 м/г;
3
b) число абсорбции масла по меньшей мере приблизительно 120 см/100 г;
c) потери при прокаливании менее чем приблизительно 5 масс. %; и
d) PCR по меньшей мере приблизительно 80 и соотношение PCR : RDA по меньшей мере приблизительно 1,25 в средстве для чистки зубов, содержащем 11 масс. % глицерина (99,7%), 42,107 масс. % сорбита (70%), 20 масс. % деионизированной воды, 3 масс. % полиэтиленгликоля (PEG-12), 0,6 масс. % натрий карбоксиметилцеллюлозы, 0,5 масс. % тетрапирофосфата натрия, 0,2 масс. % сахарината натрия, 0,243 масс. % фторида натрия, 0,5 масс. % диоксида титана, 1,2 масс. % лаурилсульфата натрия, 0,65 масс. % вкусовой добавки, и 20 масс. % материала на основе диоксида кремния.
22. Способ получения материала на основе диоксида кремния, причем способ включает:
a) приведение в контакт соединения диоксида кремния или его раствора с кислотой в присутствии соли или ее раствора, чтобы получить материал-предшественник, а затем
b) воздействие на материал-предшественник гидротермического процесса.
23. Способ по п. 22, где соединение-силикат имеет молярное соотношение металл : силикат от приблизительно 1:1 до приблизительно 1:3,5.
24. Способ по п. 22, где гидротермические условия включают нагревание до температуры от приблизительно 160°С до приблизительно 220°С в течение периода от приблизительно 1,5 до приблизительно 2 часов.
25. Способ по п. 22, где гидротермические условия включают давление от приблизительно 150 фунт./кв.дюйм (1,0 МПа) до приблизительно 300 фунт./кв.дюйм (2,1 МПа).
26. Материал на основе диоксида кремния, полученный способом согласно любому из пп. 22-25.
27. Материал на основе диоксида кремния по п. 26, имеющий по меньшей мере три характеристики из:
2
a) площади поверхности BET менее чем приблизительно 90 м/г;
3
b) числа абсорбции масла по меньшей мере приблизительно 80 см/100 г;
c) потерь при прокаливании менее чем приблизительно 4 масс. %; и
d) соотношения PCR : RDA по меньшей мере приблизительно 0,8 в средстве для чистки зубов, содержащем 11 масс. % глицерина (99,7%), 42,107 масс. % сорбита (70%), 20 масс. % деионизированной воды, 3 масс. % полиэтиленгликоля (PEG-12), 0,6 масс. % натрий карбоксиметилцеллюлозы, 0,5 масс. % тетрапирофосфата натрия, 0,2 масс. % сахарината натрия, 0,243 масс. % фторида натрия, 0,5 масс. % диоксида титана, 1,2 масс. % лаурилсульфата натрия, 0,65 масс. % вкусовой добавки и 20 масс. % материала на основе диоксида кремния.